(57)【要約】【課題】カラーフィルタの１画素サイズが微小パターンで、かつ基板上に段差があっても十分な高さの液晶配向制御用突起物を有するカラーフィルタを提供すること。【解決手段】液晶配向制御用突起物５、６は、アルカリ可溶性樹脂と、光重合性モノマーと、光重合開始剤と、無機微粒子とを含む感光性樹脂組成物の硬化物からなること。無機微粒子は硬化物の５重量％以上５０重量％以下の範囲で含有する。無機微粒子の一次粒径が１００ｎｍ以下であること。無機微粒子がシリカであること。硬化物の比誘電率が５未満であること。硬化物の誘電正接が０．０１４以下であること。【選択図】図１
2008134511.tif 000002
【特許請求の範囲】
【請求項１】
液晶配向制御用突起物を有するカラーフィルタであって、前記液晶配向制御用突起物は、アルカリ可溶性樹脂と、光重合性モノマーと、光重合開始剤と、無機微粒子とを含む感光性樹脂組成物の硬化物からなることを特徴とする液晶配向制御用突起物を有するカラーフィルタ。
【請求項２】
前記無機微粒子は、前記硬化物の５重量％以上５０重量％以下の範囲で含有することを特徴とする請求項１記載の液晶配向制御用突起物を有するカラーフィルタ。
【請求項３】
前記無機微粒子の一次粒径が、１００ｎｍ以下であることを特徴とする請求項１又は２記載の液晶配向制御用突起物を有するカラーフィルタ。
【請求項４】
前記無機微粒子が、シリカであることを特徴とする請求項１、２、又は３記載の液晶配向制御用突起物を有するカラーフィルタ。
【請求項５】
前記硬化物の１０〜５０Ｈｚの周波数範囲における比誘電率が５未満であることを特徴とする請求項１、２、３、又は４記載の液晶配向制御用突起物を有するカラーフィルタ。
【請求項６】
前記硬化物の１０〜５０Ｈｚの周波数範囲における誘電正接が０．０１４以下であることを特徴とする請求項１、２、３、４、又は５記載の液晶配向制御用突起物を有するカラーフィルタ。
【発明の詳細な説明】
【技術分野】
【０００１】
本発明は、基板間に保持された液晶材料に電荷を印加して画像を形成する液晶表示装置用のカラーフィルタに関するものであり、より詳しくは複数分割垂直配向方式（Multi-domain Vertical Alignment方式、以下ＭＶＡ方式と略する）に用いられる液晶配向制御用突起を有するカラーフィルタに関する。
【背景技術】
【０００２】
近年、液晶表示装置は様々な分野に使われている。使用される分野は、比較的面積の小さい携帯電話、デジタルカメラ等から、面積の大きいテレビ、モニターなどまで多岐に亘っている。
【０００３】
その中にあって、ＭＶＡ方式の液晶表示装置は、一般的な捻れネマチック方式（ＴＮ方式）の液晶表示装置と比較してコントラスト比が高く、視野角が非常に広くとれるという特徴を有するため、高品質の画像表示を要求されるような場合、たとえばテレビ画像表示のような場合に最適のものであり、その技術は広く使われている。
【０００４】
一方、最近では、比較的小画面の液晶表示装置において、下記の特性が求められている。
（１）高コントラスト、広視野角、応答速度
（２）高解像度
（３）半透過表示
これは、ワンセグ放送が開始され、携帯電話でテレビを視聴するようになり、パネル特性も、高コントラスト、広視野角、応答速度が要求されているためである。この要求を満たすためＭＶＡ方式などが提案されている。
【０００５】
一方で、小画面でも画面の表示情報を大きくするため、ＱＶＧＡからＶＧＡへというような画素数のアップが求められている。また、モバイル用途では屋外でも見えやすくするため透過／反射の両方の機能を併せ持つ半透過型などが採用されている。その中には、カラーフィルタ基板上に樹脂層にて段差をつけた構造が提案されている（特許文献１）。
【０００６】
上記に求められる特性から、カラーフィルタには、ＭＶＡ方式で半透過型の非常に複雑な構造の基板が要求されている。ＭＶＡ方式では、その駆動原理から配向制御用の突起物が必要とされる。
ここで、突起物には、小さい画素面積上に形成可能であり、段差のある基板上であっても、一度に寸法精度良く形成することが求められる。
【０００７】
これまで、突起物の形成には、ポジ型の感光材料が広く用いられてきた。しかし、従来のポジ型の感光材料においては下記の問題点を抱えている。
（１）ベーク時の熱フロー性が高く、小さい面積の突起物を形成することが出来ない。
（２）露光部が溶解するポジ型の感光材料に用いられるフォトマスクは、カラーフィルタに用いられる突起物のようなパターンを形成するためには、その面積のほとんどが開口部となる。このため、フォトマスクに微小な傷、異物がつくことにより、大量の同一不良パターンを形成することになり、形成時の歩留まりが落ちるなどの問題が生じやすい。
【０００８】
上記の理由から、ネガ型の感光性樹脂組成物が提案されている（特許文献２）。しかし、従来のネガ型の感光性樹脂組成物においては、突起物の形成する直前の基板上面にて、高さにて１μｍ以上の段差のあるような複雑な基板の場合、段差の上部に十分な高さの液晶配向制御用突起物を形成することが出来ていなかった。
【特許文献１】特開２００１−１４１９２２号公報
【特許文献２】特開２００３−３３００１１号公報
【発明の開示】
【発明が解決しようとする課題】
【０００９】
本発明は、上記の問題点を解決するためになされたものであり、その課題とするところは、カラーフィルタの１画素サイズが微小パターンで、かつ基板上に段差があっても十分な高さの液晶配向制御用突起物を有するカラーフィルタを提供することにある。
【課題を解決するための手段】
【００１０】
本発明は、液晶配向制御用突起物を有するカラーフィルタであって、前記液晶配向制御用突起物は、アルカリ可溶性樹脂と、光重合性モノマーと、光重合開始剤と、無機微粒子とを含む感光性樹脂組成物の硬化物からなることを特徴とする液晶配向制御用突起物を有するカラーフィルタである。
【００１１】
また、本発明は、上記発明による液晶配向制御用突起物を有するカラーフィルタにおいて、前記無機微粒子は、前記硬化物の５重量％以上５０重量％以下の範囲で含有することを特徴とする液晶配向制御用突起物を有するカラーフィルタである。
【００１２】
また、本発明は、上記発明による液晶配向制御用突起物を有するカラーフィルタにおいて、前記無機微粒子の一次粒径が、１００ｎｍ以下であることを特徴とする液晶配向制御用突起物を有するカラーフィルタである。
【００１３】
また、本発明は、上記発明による液晶配向制御用突起物を有するカラーフィルタにおいて、前記無機微粒子が、シリカであることを特徴とする請求項１、２、又は３記載の液晶配向制御用突起物を有するカラーフィルタである。
【００１４】
また、本発明は、上記発明による液晶配向制御用突起物を有するカラーフィルタにおいて、前記硬化物の１０〜５０Ｈｚの周波数範囲における比誘電率が５未満であることを特徴とする液晶配向制御用突起物を有するカラーフィルタである。
【００１５】
また、本発明は、上記発明による液晶配向制御用突起物を有するカラーフィルタにおいて、前記硬化物の１０〜５０Ｈｚの周波数範囲における誘電正接が０．０１４以下であることを特徴とする液晶配向制御用突起物を有するカラーフィルタである。
【発明の効果】
【００１６】
本発明によれば、カラーフィルタの１画素サイズが微小パターンでかつ基板上の膜厚に段差があっても十分な高さの液晶配向制御用突起物を有するカラーフィルタが得られる。さらに、突起物形成工程における同一欠陥の少ないカラーフィルタを提供することが出来る。更に、液晶表示装置とした場合、表示焼きつき、ムラ、動作不良などの発生しない優れた表示特性を持つカラーフィルタを提供することが出来る。
【発明を実施するための最良の形態】
【００１７】
以下に、本発明による実施の形態を説明する。
まず、図１に、本発明に係る液晶配向制御用突起物を有するカラーフィルタについて断面の模式図を示す。
図１に示すように、先ず、透明基板１上に遮光膜（ブラックマトリックス）２を形成する
。その後、Ｒ（レッド）、Ｇ（グリーン）、Ｂ（ブルー）の各色のカラーフィルタ画素を形成する。この時カラーフィルタの色度は、透過部、反射部で求められる色度が違うために、色度調整をする必要がある。
色度を調整する方法としては、それぞれ別々にパターンを形成したり、反射部の膜厚を薄くしたり、反射部の画素内に穴を開けて薄くするなどの方法がある。図１には、反射部に穴を設けたタイプを示すが、特にこの方法に限定されるものではない。
【００１８】
ついで、透過部７と反射部８のセルギャップを制御するため、カラーフィルタの反射部上に樹脂層３による段差を形成する。
この樹脂層の膜厚は、バックライトの光を通過する透過部と外光が入射して反射する反射部のセル通過時の位相差を揃えるように調整される。
続いて最表面に、透明電極４を形成する。ここまでの工程で段差のある電極基板が作られる。その上に、本発明の液晶配向制御用突起物５、６を透過部および反射部上に一度に形成して本発明のカラーフィルタとするものである。
【００１９】
本発明においては、所定の大きさに寸法精度良く形成するため、少なくともアルカリ可溶性樹脂、光重合性モノマー、光重合開始剤を成分としている。また、段差のある基板上部にも突起物を形成するために、上記組成に無機微粒子を添加して、チキソ性をアップさせ、コート時の反射部上の突起物の高さをアップさせている。以上より、少なくともアルカリ可溶性樹脂、光重合開始剤、光重合性モノマー、無機微粒子を主成分としている。
【００２０】
ここで、アルカリ可溶性樹脂とは、露光後の現像において、未露光部がアルカリ性現像液により溶解除去出来る樹脂をいう。具体的には、アルキルアクリレート、環状アクリレート、環状メタクリレート、ヒドロキシエチルエチルアクリレート、ヒドロキシエチルメタクリレート等のアクリル系モノマーとエチレン性の不飽和基を有するラジカル重合性のモノマーからなるアクリル系透明樹脂、フルオレン骨格を有するエポキシアクリレート透明樹脂、多官能エポキシ樹脂にエチレン性の不飽和基を有するラジカル重合性のモノマーを付加させたタイプの樹脂を使用することが出来る。ただし、上記樹脂に限定されるものではない。
【００２１】
また、重合性モノマーとは、露光することで重合するモノマーであって、具体的には多官能アクリレート一群、すなわちペンタエリスリトールトリ（メタ）アクリレート、ペンタエリスリトールヘキサ（メタ）アクリレート、トリメチロールプロパントリ（メタ）アクリレート、エチレンオキサイド変性トリメチロールプロパントリ（メタ）アクリレート、プロピレンオキサイド変性トリメチロールプロパントリ（メタ）アクリレート、ジペンタエリスリトールヘキサ（メタ）アクリレート、トリシクロデカニル（メタ）アクリレート、ジペンタエリスリトールヘキサ（メタ）アクリレートのカプロラクトン付加物のヘキサ（メタ）アクリレート、メラミン（メタ）アクリレートなどが上げられる。
【００２２】
また、発明における光重合開始剤としては、例えば、４−フェノキシジクロロアセトフェノン、４−ｔ−ブチル−ジクロロアセトフェノン、ジエトキシアセトフェノン、１−（４−イソプロピルフェニル）−２−ヒドロキシ−２−メチルプロパン−１オン、１−ヒドロキシシクロヘキシルフェニルケトン、２−ベンジル−２−ジメチルアミノ−１−（４−モルフォリノフェニル）−ブタン−１−オン等のアセトフェノン系光重合開始剤、ベンゾイン、ベンゾインメチルエーテル、ベンゾインエチルエーテル、ベンゾインイソプロピルエーテル、ベンジルジメチルケタール等のベンゾイン系光重合開始剤、ベンゾフェノン、ベンゾイル安息香酸、ベンゾイル安息香酸メチル、４−フェニルベンゾフェノン、ヒドロキシベンゾフェノン、アクリル化ベンゾフェノン、４−ベンゾイル−４’−メチルジフェニルサルファイド等のベンゾフェノン系光重合開始剤、チオキサンソン、２−クロルチオキサンソン、２−メチルチオキサンソン、イソプロピルチオキサンソン、２，４−ジイソ
プロピルチオキサンソン等のチオキサンソン系光重合開始剤、２，４，６−トリクロロ−ｓ−トリアジン、２−フェニル−４，６−ビス（トリクロロメチル）−ｓ−トリアジン、２−（ｐ−メトキシフェニル）−４，６−ビス（トリクロロメチル）−ｓ−トリアジン、２−（ｐ−トリル）−４，６−ビス（トリクロロメチル）−ｓ−トリアジン、２−ピペロニル−−４，６−ビス（トリクロロメチル）−ｓ−トリアジン、２，４−−ビス（トリクロロメチル）−６−スチリルｓ−トリアジン、２−（ナフト−１−イル）−４，６−ビス（トリクロロメチル）−ｓ−トリアジン、２−（４−メトキシ−ナフト−１−イル）−４，６−ビス（トリクロロメチル）−ｓ−トリアジン、２，４−トリクロロメチル−（ピペロニル）−６−トリアジン、２，４−トリクロロメチル（４’−メトキシスチリル）−６−トリアジン等のトリアジン系光重合開始剤、カルバゾール系光重合開始剤、イミダゾール系光重合開始剤等が挙げられる。上記光重合開始剤は、１種を単独で、あるいは２種以上を混合して用いられる。
【００２３】
また、本発明に使用する無機微粒子は、固形分組成中５重量％以上５０重量％以下好ましくは１０重量％以上３０重量％以下とする。なぜなら、４重量％未満であると、透過部上の突起物の高さを適正にした場合、基板上部の突起物の高さが薄くなり、液晶の配向に寄与しないためである。また、５０重量％よりもアップしても基板上部の突起物物高さは限定範囲内を添加した場合の高さとほとんどアップしていないのと、パターン形成時の突起物表面のザラツキ、テーパーのガタツキが見られるためである。
【００２４】
また、この時使用する無機微粒子としては、一次粒径が１００ｎｍ以下とする。１００ｎｍ以上とすると、パターン形成時の突起物表面のザラツキ、テーパーのガタツキが見られるためである。また、無機微粒子の種類としては、酸化チタン、酸化亜鉛、酸化アルミニウム、シリカ等が使用出来るが、特にこれらに限定されるものではない。また、この中でも特に反射部上の突起物物高さが上がりやすいシリカが望ましい。
【００２５】
感光性樹脂組成物には、基板上の塗布を容易にするため、溶剤を含有させることが好ましい。溶剤としては、例えば、シクロヘキサノン、エチルセロソルブアセテート、ブチルセロソルブアセテート、１−メトキシ−２−プロピルアセテート、ジエチレングリコールジメチルエーテル、エチルベンゼン、エチレングリコールジエチルエーテル、キシレン、エチルセロソルブ、メチル−ｎアミルケトン、プロピレングリコールモノメチルエーテル、プロピレングリコールモノメチルエーテルアセテート、トルエン、メチルエチルケトン、酢酸エチル、メタノール、エタノール、イソプロピルアルコール、ブタノール、イソブチルケトン、石油系溶剤等が挙げられ、これらを単独で、もしくは混合して用いる。
【００２６】
感光性樹脂組成物には、塗工性向上、感度の向上、密着性の向上などを目的として、連鎖移動剤、界面活性剤、シランカップリング剤等の添加剤を添加しても良い。
【００２７】
感光性樹脂組成物は、各成分を混合し、シェーカー、デスパー、サンドミル、アトライター等の各種分散装置を用いて分散することにより製造することができる。
【００２８】
突起物の比誘電率は５未満とする。比誘電率が高いと、液晶駆動時に焼きつきと呼ばれる現象が見られた。これは、ある形状の模様を長時間表示しておくと、その後全体に均一な表示をしようとしても先の模様が残ってみえてしまう現象である。
これは液晶駆動の印加電圧に対する透過率の応答特性すなわちＶ−Ｔ特性が本来の特性からずれてしまったことによって引き起こされていると考えられる。このＶ−Ｔ特性のずれは信号を入力していた部分に電界が残留する、残留ＤＣとよばれる現象によるものであると考えられている。そこで、突起物の比誘電率は、液晶の比誘電率と同程度以下の５未満に抑制する必要がある。
【００２９】
また、同じく残留ＤＣを抑制するため、液晶セル内の誘電体の特性をそろえる必要がある。この時、突起物の誘電正接は配向膜の材料から１０〜５０Ｈｚの周波数範囲において０．０１４以下、好ましくは０．０１０以下、より好ましくは０．００８以下である必要がある。
【実施例】
【００３０】
以下に、本発明の実施例につき説明を行なう。
＜実施例１＞
〔着色層（カラーフィルタ画素）および透明導電性膜（透明電極）の形成〕
透明基板としてガラス基板を用い、ガラス基板上に遮光膜（ブラックマトリックス）を形成した。次いで、ガラス基板上に公知の顔料分散法にてＲ（赤）、Ｇ（緑）、Ｂ（青）からなる透過部の着色層および反射部の着色層を形成した。透過部着色層の膜厚はＲ、Ｇ、Ｂ何れも２．０μｍ±０．２μｍであった。また反射部の着色層は透過部の着色層と色相は同じで、穴を開けることで、反射部の画素トータルの色相を薄くした。ついで、セルギャップ調整用に樹脂層を反射部着色層上に形成した。膜厚は２μｍであった。次に、前面にＩＴＯ膜（インジウムシンオキサイド）をスパッタにより成膜を行った。
【００３１】
〔液晶配向制御用突起物の感光性樹脂組成物の調製〕
・アルカリ可溶性樹脂組成物の調製
内容量が１リットルの５つ口反応容器に、ビスフェノールフルオレンジヒドロキシエチルエーテル２６３．１ｇ、ビフェニルテトラカルボン酸二無水物７２．４ｇ、無水フタル酸１０．５ｇ、テトラエチルアンモニウムプロミド０．６ｇ、プロピレングリコールモノメチルエーテルアセテート３４６ｇを仕込み、１１５〜１２０℃で２０時間反応させ、アルカリ可溶性樹脂組成物を得た。
【００３２】
・液晶配向制御用突起物用感光性樹脂組成物の調製
前記で得られたアルカリ可溶性樹脂を下記に示した割合にて調整して、感光性樹脂組成物を得た。
Ａ：アルカリ可溶性樹脂  １０重量％
Ｂ：光重合性モノマー（東亞合成社製）  １０重量％
Ｃ：光重合開始剤（ＢＡＳＦ社製、商品名「ＴＰＯ」）  １重量％
Ｄ：無機微粒子（三洋化成社製、商品名「ナノスター」）  ４重量％
Ｅ：有機溶媒
（プロピレングリコールモノメチルエーテルアセテート）  ７５重量％
以上Ａ〜Ｅを充分混合して感光性樹脂組成物を調製した。
【００３３】
〔液晶配向制御用突起物の作製〕
前記で得られた感光性樹脂組成物を使用して、液晶配向制御用突起物の作製を行った。こうして得られたカラーフィルタのＩＴＯ面に、上記感光性樹脂組成物を１０００ｒｐｍでスピンコートし、透過部の膜厚２．４μｍ、反射部の膜厚１．５μｍの膜厚を得た。その後、ホットプレートにて１１５℃、１００秒のプリベークを行った。
【００３４】
得られた基板に直径１０μｍの円形パターンマスクを介し、精度良くアライメントを行い、コート面側ら１００ｍＪ／ｃｍ2 露光し、ついで現像を行った。現像液は下記に示す組成にて行った。
・炭酸ナトリウム                                    １．５重量％
・炭酸水素ナトリウム                                ０．５重量％
・陰イオン系界面活性剤（花王・ベリレックスＮＢＬ）  ８．０重量％
・水                                                  ９０重量％
ついで、現像後６０秒水洗、および乾燥を行った。最後に２３０℃、４５分のベークを行
い、カラーフィルタの透過部、および反射部に液晶分割配向制御用突起物を作製した。
【００３５】
この時形成された液晶分割配向制御用突起物は、透過部の高さが１．５μｍ、反射部の高さ１．０μｍであった。また、この時パターニングされた直径は透過部１０μｍ、反射部９μｍであった。
【００３６】
＜実施例２＞
実施例２については、着色層および透明導電性膜の形成までは、実施例１と同様に行った。
また、感光性樹脂組成物は、下記に示す組成にて調製を行った。なお、アルカリ可溶性樹脂は実施例１と同様の樹脂を使用して行った。
Ａ：アルカリ可溶性樹脂  １０重量％
Ｂ：光重合性モノマー（東亞合成社製）  １０重量％
Ｃ：光重合開始剤（ＢＡＳＦ社製、商品名「ＴＰＯ」  １重量％
Ｄ：無機微粒子（三洋化成社製、商品名「ナノスター」）  ２．５重量％
Ｅ：有機溶媒
（プロピレングリコールモノメチルエーテルアセテート）  ７６．５重量％
以上Ａ〜Ｅを充分混合して感光性樹脂組成物を調製した。
その後実施例１と同様の作成方法にて、パターン形成を行った。
【００３７】
この時形成された液晶分割配向制御用突起物は、透過部の高さが１．５μｍ、反射部の高さ１．０μｍであった。また、この時パターニングされた直径は透過部１０μｍ、反射部９μｍであった。
【００３８】
＜実施例３＞
実施例３については、着色層および透明導電性膜の形成までは、実施例１と同様に行った。
また、感光性樹脂組成物は、下記に示す組成にて調製を行った。なお、アルカリ可溶性樹脂は実施例１と同様の樹脂を使用して行った。
Ａ：アルカリ可溶性樹脂   10重量%
Ｂ：光重合性モノマー（東亞合成社製）  １０重量％
Ｃ：光重合開始剤（ＢＡＳＦ社製、商品名「ＴＰＯ」  １重量％
Ｄ：無機微粒子（三洋化成社製、商品名「ナノスター」）  ９重量％
Ｅ：有機溶媒
（プロピレングリコールモノメチルエーテルアセテート）  ７６．５重量％
以上Ａ〜Ｅを充分混合して感光性樹脂組成物を調製した。
その後実施例１と同様の作成方法にて、パターン形成を行った。
【００３９】
この時形成された液晶分割配向制御用突起物は、透過部の高さが１．５μｍ、反射部の高さ１．１μｍであった。また、この時パターニングされた直径は透過部１１μｍ、反射部１０μｍであった。
【００４０】
＜比較例１＞
比較例１については、着色層および透明導電性膜の形成までは、実施例１と同様に行った。
また、感光性樹脂組成物は、下記に示す組成にて調製を行った。なお、アルカリ可溶性樹脂は実施例１と同様の樹脂を使用して行った。
Ａ：アルカリ可溶性樹脂  １０重量％
Ｂ：光重合性モノマー（東亞合成社製）  １０重量％
Ｃ：光重合開始剤（ＢＡＳＦ社製、商品名「ＴＰＯ」  １重量％
Ｄ：有機溶媒
（プロピレングリコールモノメチルエーテルアセテート）  ７９重量％
以上Ａ〜Ｅを充分混合して感光性樹脂組成物を調製した。
その後実施例１と同様の作成方法にて、パターン形成を行った。
【００４１】
この時形成された液晶分割配向制御用突起物は、透過部の高さが１．５μｍ、反射部の高さ０．３μｍであった。また、この時パターニングされた直径は透過部１０μｍ、反射部９μｍであった。
【００４２】
＜比較例２＞
比較例２については、着色層および透明導電性膜の形成までは、実施例１と同様に行った。
なお感光性樹脂組成物は、ポジ型レジストＬＣ−１００（ロームアンドハース社製）を用いてパターニング形成を行った。
その後実施例１と同様の作成方法にて、パターン形成を行った。
【００４３】
この時形成された液晶分割配向制御用突起物は、透過部の高さが１．５μｍ、反射部の高さ１．０μｍであった。また、この時パターニングされた直径は透過部１５μｍ、反射部１２μｍであった。
【００４４】
＜比較例３＞
比較例３については、着色層および透明導電性膜の形成までは、実施例１と同様に行った。
なお感光性樹脂組成物は、下記に示す組成にて調製を行った。なお、アルカリ可溶性樹脂は実施例１と同様の樹脂を使用して行った。
Ａ：アルカリ可溶性樹脂  １０重量％
Ｂ：光重合性モノマー（東亞合成社製）  １０重量％
Ｃ：光重合開始剤（ＢＡＳＦ社製、商品名「ＴＰＯ」  １重量％
Ｄ：無機微粒子（三洋化成社製、商品名「ナノスター」）  １重量％
Ｅ：有機溶媒
（プロピレングリコールモノメチルエーテルアセテート）  ７８重量％
以上Ａ〜Ｅを充分混合して感光性樹脂組成物を調製した。
その後実施例１と同様の作成方法にて、パターン形成を行った。
【００４５】
この時形成された液晶分割配向制御用突起物は、透過部の高さが１．５μｍ、反射部の高さ０．６μｍであった。また、この時パターニングされた直径は透過部１０μｍ、反射部９μｍであった。
【００４６】
＜比較例４＞
比較例４については、着色層および透明導電性膜の形成までは、実施例１と同様に行った。
なお感光性樹脂組成物は、下記に示す組成にて調製を行った。なお、アルカリ可溶性樹脂は実施例１と同様の樹脂を使用して行った。
Ａ：アルカリ可溶性樹脂  １０重量％
Ｂ：光重合性モノマー（東亞合成社製）  １０重量％
Ｃ：光重合開始剤（ＢＡＳＦ社製、商品名「ＴＰＯ」  １重量％
Ｄ：無機微粒子（三洋化成社製、商品名「ナノスター」）  ３０重量％
Ｅ：有機溶媒
（プロピレングリコールモノメチルエーテルアセテート）  ７５重量％
以上Ａ〜Ｅを充分混合して感光性樹脂組成物を調製した。
その後実施例１と同様の作成方法にて、パターン形成を行った。
【００４７】
この時、液晶分割配向制御用突起物は、形状が悪く形状を維持することが出来なかった。
【００４８】
〔実施例および比較例の評価〕
実施例および比較例の評価は、実施例および比較例で作成した基板を用いて、液晶表示装置にした状態で焼き付きおよび画像表示の確認を行った。
また、この時の突起物自体の特性として、比誘電率および誘電正接の測定を行った。その結果を表1に示す。
【００４９】
【表１】
2008134511.tif 000003
【図面の簡単な説明】
【００５０】
【図１】本発明によるカラーフィルタの一例の断面図
【符号の説明】
【００５１】
１・・・透明基板
２・・・ブラックマトリックス
３・・・樹脂層
４・・・透明電極
５・・・カラーフィルタ透過部の液晶配向制御用の突起物
６・・・カラーフィルタ反射部の液晶配向制御用の突起物
７・・・カラーフィルタ透過部
８・・・カラーフィルタ反射部
９・・・カラーフィルタの１画素
【図１】
2008134511.tif 000004